СПОСОБ ОМОЛАЖИВАНИЯ КАТАЛИЗАТОРА ПРОЦЕССА ГИДРООЧИСТКИ И/ИЛИ ГИДРОКРЕКИНГА

1. Способ омолаживания по меньшей мере частично отработанного катализатора, использовавшегося в процессе гидроочистки и/или гидрокрекинга, причем указанный, по меньшей мере частично отработанный, катализатор происходит из свежего катализатора, содержащего по меньшей мере один металл группы VIII, по меньшей мере один металл группы VIB, оксидную подложку и, необязательно, фосфор, причем указанный способ включает следующие этапы:
a) регенерация по меньшей мере частично отработанного катализатора в потоке газа, содержащего кислород, при температуре от 350°C до 550°C, чтобы получить регенерированный катализатор, затем
b) контактирование указанного регенерированного катализатора с фосфорной кислотой и органической кислотой, у которой каждая константа кислотности pKa больше 1,5,
c) проведение этапа сушки при температуре ниже 200°C без позднейшего обжига, с получением  омоложенного катализатора.
2. Способ по предыдущему пункту, в котором органическая кислота выбрана из уксусной кислоты, малеиновой кислоты, яблочной кислоты, малоновой кислоты, глюконовой кислоты, винной кислоты, лимонной кислоты, γ-кетовалериановой кислоты, молочной кислоты, пировиноградной кислоты, аскорбиновой кислоты или янтарной кислоты.
3. Способ по одному из предыдущих пунктов, в котором органическая кислота является органической кислотой, у которой каждая константа кислотности pKa больше 3,5.
4. Способ по одному из предыдущих пунктов, в котором мольное отношение добавленной органической кислоты к металлу или металлам группы VIB, присутствующим в регенерированном катализаторе, составляет от 0,01 до 5 моль/моль.
5. Способ по одному из предыдущих пунктов, в котором мольное отношение добавленного фосфора к металлу группы VIB, уже присутствующему в регенерированном катализаторе, составляет от 0,01 до 5 моль/моль.
6. Способ по одному из предыдущих пунктов, в котором свежий катализатор имеет содержание металла группы VIB, выраженное в оксиде указанного металла группы VIB, от 1 до 40 мас.% от массы катализатора и полное содержание металла группы VIII, выраженное в оксиде указанного металла группы VIII, от 1 до 10 мас.% от массы катализатора.
2
5
7. Способ по одному из предыдущих пунктов, в котором свежий катализатор содержит фосфор, и общее содержание фосфора, выраженное в PO, составляет от 0,1 до 20 мас.% от общей массы катализатора.
8. Способ по одному из предыдущих пунктов, в котором оксидная подложка омоложенного катализатора выбрана из оксидов алюминия, оксида кремния, алюмосиликатов или же оксидов титана или магния, использующихся по отдельности или в смеси с оксидом алюминия или алюмосиликатом.
9. Способ по одному из предыдущих пунктов, в котором этап b) дополнительно включает контактирование регенерированного катализатора с по меньшей мере одним соединением, содержащим металл группы VIB, и по меньшей мере одним соединением, содержащим металл группы VIII.
10. Способ по предыдущему пункту, в котором мольное отношение добавленного металла группы VIB к металлу группы VIB, уже присутствующему в регенерированном катализаторе, составляет от 0,05 до 2,5 моль/моль, а мольное отношение добавленного металла группы VIII к металлу группы VIII, уже присутствующему в регенерированном катализаторе, составляет от 0,01 до 2,5 моль/моль.
11. Способ по одному из предыдущих пунктов, в котором этапу регенерации предшествует этап удаления масла, который включает контактирование по меньшей мере частично отработанного катализатора, поступившего с процесса гидроочистки и/или гидрокрекинга, с потоком инертного газа при температуре от 300°C до 400°C.
12. Способ по одному из предыдущих пунктов, в котором омоложенный катализатор после этапа c) проходит  этап сульфирования.
13. Применение катализатора, полученного способом по одному из пп. 1-12, в процессе гидроочистки и/или гидрокрекинга углеводородных фракций.